(57)【要約】      （修正有）【課題】意匠性に加えて耐疵付き性や耐汚染性を有し、かつ生産性の良いステンレス鋼板及びその製造方法を提供する。【解決手段】幅が２〜５０μｍで高さが０．８〜１０μｍの、断面が湾曲した形状を有する曲線状の突起を、任意の箇所において面積率で１０〜６０％設置したことを特徴とするステンレス鋼板。また、幅が２〜５０μｍで高さが０．８〜１０μｍの、断面が湾曲した形状を有する曲線状の窪みを、任意の箇所において面積率で９０〜４０％施した圧延ロール或いは金型を使用して、前記窪みをステンレス鋼板に転写させることを特徴とする上記ステンレス鋼板の製造方法。【選択図】なし【特許請求の範囲】
【請求項１】
幅が２〜５０μｍで高さが０．８〜１０μｍの、断面が湾曲した形状を有す
る曲線状の突起を、任意の箇所において面積率で１０〜６０％設置したことを
特長とするステンレス鋼板。
【請求項２】
幅が２〜５０μｍで高さが０．８〜１０μｍの、断面が湾曲した形状を有す
る曲線状の窪みを、任意の箇所において面積率で９０〜４０％施した圧延ロー
ル或いは金型を使用して、前記窪みをステンレス鋼板に転写させることを特徴
とした、請求項１に記載のステンレス鋼板の製造方法。
【発明の詳細な説明】
【技術分野】
【０００１】
本発明は、家電製品、厨房機器、建築内外装、輸送機器等の分野で使用され
る各種部材に使用される意匠性・耐疵付き性・耐汚染性に優れたステンレス鋼
板に関するものである。
【背景技術】
【０００２】
システムキッチンの天板、キャビネットの扉といった家庭用あるいは業務用
厨房機器類、建築物の内外装パネル、家電製品や電子機器類の筐体といった用
途にはステンレス鋼板が大量に使用されている。その仕上げは多種多用である
が、２Ｂ、ＢＡ、鏡面といった表面が平滑な仕上げの他に、意匠性や機能性の
ために直線状の研磨加工を施したＨＬ、Ｎｏ．３、Ｎｏ．４といった仕上げや
、曲線状の研磨加工を施したバイブレーション研磨（サテン研磨ともいう）、
サークル状の研磨模様を施したウロコ研磨仕上げ、ドット状の凹凸加工を施し
たダル仕上げ等が使用されている。
【０００３】
【特許文献１】特開平06-179002号公報
【０００４】
上記家電、厨房その他の分野で使用される製品では意匠性に加えて耐疵付き
性や耐汚染性が要求される。直線状の研磨加工を施した仕上げについては、耐
疵付き性・耐汚染性が課題となっており、上記特許文献１に開示の発明では、
防眩性は改善されるものの、直線状の研磨加工のため方向性があることに加え
て、耐疵付き性・耐汚染性は充分でなく、更に２段階の圧延が必要であると言
う問題がある。また曲線状の研磨加工を施した仕上げについてはこれらが幾ら
かは改善されるものの不十分であり、かつ製造方法が平滑な材料表面を繰り返
し研磨加工することによるため研磨能率が低く、製造コストが非常に高い問題
があった。
【発明の開示】
【発明が解決しようとする課題】
【０００５】
本発明は、上記の各仕上げ材の内、研磨材についての欠点を改善するために
種々研究の結果達成されたもので、意匠性、耐疵付き性、耐汚染性に優れると
同時に、製造性に優れたステンレス鋼板と、その製造法を提供することにある
。
なお、本明細書において、「平滑」又は「平滑部」とは、表面粗さが０．８
μｍ未満の部分を言い、「面積率」、とは、材料の全表面積から前記平滑部を
除外した部分の面積率を云う。
【課題を解決するための手段】
【０００６】
耐疵付き性、耐汚染性を研究する中で、発明者らは、これらの特性を改善す
るには平滑な表面を減少すること、凹凸については凹部を設置するよりは凸部
を設置することが有効であることを見出した。これは凸部により平滑部への接
触物（例えば、厨房機器の場合、皿等）との接触が防がれて疵や汚れの付着が
防止されることと同時に、耐疵付き性についてはロール圧延或いは金型でのプ
レス加工により材料が加工硬化して疵の付着を軽減させたことの複合効果によ
るものと考えられる。
【０００７】
請求項１に記載の発明によれば、幅が２〜５０μｍで高さが０．８〜１０μ
ｍの、断面が湾曲した形状を有する曲線状の突起を、任意の箇所において面積
率で１０〜６０％設置したことを特長とするステンレス鋼板が提供される。即
ち、本発明では、不特定に連続する或いは断続的な突起又は隆起をステンレス
鋼板表面に加工したものであって、該突起は、幅が２〜５０μｍ、高さが０．
８〜１０μｍで、横断面形状が曲線により構成されており、このような突起が
、任意の箇所において面積率で１０〜６０％となるように加工されたステンレ
ス鋼板が提供される。
【０００８】
また、従来の研磨方法では、研磨を繰り返し行うことにより表面を平滑にす
ることは可能であるが、研磨部は凹状又は窪みになってしまい、凸部を設置す
ることは不可能である。
【０００９】
請求項２に記載の発明によれば、幅が２〜５０μｍで高さが０．８〜１０μ
ｍの、断面が湾曲した形状を有する曲線状の窪みを、任意の箇所において面積
率で９０〜４０％施した圧延ロール或いは金型を使用して、前記窪みをステン
レス鋼板に転写させることを特徴とした、請求項１に記載のステンレス鋼板の
製造方法が提供される。
【００１０】
請求項２に記載の発明は、研磨加工を圧延ロールや金型に施して窪みを形成
し、、この窪みを材料（ステンレス鋼板）に転写させることにより、従来の研
磨仕上げとは凹凸が逆の形状をステンレス鋼板に付加して耐疵付き性、耐汚染
性を改善すると同時に、転写により加工の能率を大幅に上げて製造コストを下
げるものである。
【発明の効果】
【００１１】
以上述べたように、本発明は従来の研磨法とは発想を転換して、模様の凹凸
のプロフイルを研磨法とは逆にすることにより、材料と接触する物質との接触
面積を減少させて、優れた耐疵付き性と、耐汚染性とを有するステンレス鋼板
を、これまた従来法とは桁違いの高能率で生産することができるものである。
即ち、請求項１の発明によれば、請求項１に特定した微細な突起をステンレ
ス鋼板表面に形成したので、ステンレス鋼板の平滑部に接触物が接触する面積
が減少することとなるので、疵や汚染（指紋跡等）が付きにくくなる。また、
突起の幅を２〜５０μｍ、高さを０．８〜１０μｍとしたので、平滑部と突起
との間の立ち上がり部分がシャープに視認できるとともに、ギラツキ感もなく
、意匠的にも優れたステンレス鋼板が提供される。更に、このような突起を面
積率で１０〜６０％形成することとしたので、たとえ疵が付いたとしても目立
たない。
請求項２の発明によれば、ステンレス鋼板に直接バイブレーション研磨を施
すのではなく、圧延ロール又は金型にバイブレーション研磨を施して圧延ロー
ル又は金型に窪みを形成しておけば、該窪みをステンレス鋼板に転写するのみ
で、微細な突起をステンレス鋼板に形成することができるので、ステンレス鋼
板表面に容易に微細突起を形成することが可能となり、微細突起を有するステ
ンレス鋼板の生産性が著しく高くなる。
【００１２】
因みに本発明の生産性について述べる。窪みが形成された圧延ロールを用い
た本発明の方法を実施する場合、例えばＳＵＳ３０４の板厚１．０ｍｍ、幅１
，０００ｍｍのコイルを毎分１００ｍで圧延すると、生産性は時間当り約４８
トンとなる。これに対し、同じ寸法のシート材（長さ２，０００ｍｍ）を従来
技術の方法（ステンレス鋼板を研磨してステンレス鋼板に直接突起を形成する
方法）の場合には、研磨のヘッドの持ち方にもよるが多ヘッドの場合でも少な
くとも３０分程度を要することから生産性は時間当り約０．０３トンとなる。
即ち、本発明では従来技術の方法に対しておよそ１，６００倍の生産性を有し
ていることがわかる。
【発明を実施するための最良の形態】
【００１３】
本発明のステンレス鋼板には、幅が２〜５０μｍで高さが０．８〜１０μｍ
の、断面が湾曲した形状を有する曲線状の突起又は隆起が、不特定に連続し或
いは断続的に形成或いは加工されている。
【００１４】
各突起の幅は、２〜５０μｍである。２μｍ未満だと、ステンレス鋼板の平
滑部と突起との間の立ち上がり部分がシャープに視認できず、美的な外観のも
のを得られず、５０μｍを越えると、ギラツキ感が出てしまうからである。
各突起の高さは、０．８〜１０μｍである。０．８μｍ未満だと、突起がシ
ャープに視認できず、美的な外観のものを得られず、１０μｍを越えると、ギ
ラツキ感が出てしまうからである。
【００１５】
各突起の断面は、湾曲した形状であって、例えば半円形であるが、本発明は
半円形に限定されない。ステンレス鋼板の表面の突起は、圧延ロール又は金型
に形成された窪みを転写させることにより形成されるものであり、該窪みは、
圧延ロール又は金型にバイブレーション研磨を施すことにより形成されるもの
であって、バイブレーション研磨における研磨剤による研磨に基づき、ステン
レス鋼板の表面の突起は、湾曲した形状となる。
【００１６】
このような突起は、ステンレス鋼板の表面積に対して面積率で１０〜６０％
形成される。１０％未満だと、平滑な部分が多く、疵が目立ってしまう。また
、６０％を越えると、突起間の間隔が狭くなってしまい、このため、或る突起
に付いた疵又は付着した指紋跡等の汚れと、隣接する突起に付いた疵又は付着
した汚れとが、連続的に見えてしまうこととなり、疵や指紋跡等の汚れが目立
ってしまうからである。更に、面積率で６０％を越えて突起を形成すると、圧
延ロール又は金型のバイブレーション研磨処理時間が長くなってしまうという
問題もある。
【００１７】
上述のようなステンレス鋼板は、バイブレーション研磨により圧延ロール（
ワークロール）或いは金型に微細な窪みを形成し、圧延ロール（ワークローク
）又は金型に形成された窪みをステンレス鋼板に転写することによって製造す
ることができる。圧延ロール（ワークローク）又は金型には、公知のバイブレ
ーション研磨方法により、幅が２〜５０μｍで、横断面形状が半円形状を有す
る窪みが、９０〜４０％形成されている。圧延ロール（ワークローク）又は金
型の窪みのステンレス鋼板への転写技術は、公知のものを用いることができる
。圧延ロール（ワークローク）又は金型に窪みを形成し、該窪みをステンレス
鋼板に転写することを除いては、公知の技術を用いて、ステンレス鋼板が製造
される。
【００１８】
上述のように、本発明の製造方法は、非常に優れた生産性を有しているので
、この特性を活かして各種家電製品、厨房機器や、建材部材等に幅広く適用が
可能できる。また、この方法はステンレス鋼以外にも、アルミ・銅・ニッケル
のような非鉄金属や、各種樹脂にも適用できる。
【実施例】
【００１９】
実施例１、実施例２、比較例１、比較例２、比較例３
圧延ロールにバイブレーション研磨を施して幅が２〜５０μｍ、最大深さが
１０μｍの窪みを形成し、この窪みを、ＳＵＳ３０４のＢＡ仕上げ材（ステン
レス鋼板）に転写させることにより、表面に微細な突起を有するステンレス鋼
板を製作し、意匠性、耐疵付き性、耐汚染性を評価した。また、参照のため、
上記圧延ロールに施したバイブレーション研磨と同じ方法をＳＵＳ３０４のＢ
Ａ仕上げ材ステンレス鋼板に施し、意匠性、耐疵付き性、耐汚染性を評価した
。
このようにして加工が施されたステンレス鋼板の表面には、幅が２〜５０μ
ｍ、高さが最大高さ１０μｍの線状の突起が形成された。突起の面積率を表１
に示す。
【００２０】
耐疵付き性は、これらステンレス鋼板を、水平面に対して２５度傾斜させて
、その上に素焼きの陶器製食器を２００回滑らせた後、色彩色差計を用いてＬ
−ａ−ｂ値を測定し、それから色差△Ｅを算出して評価した。通常肉眼で差が
識別できる限界を考慮し、△Ｅ値が１．５以下であれば効果がある（疵が見え
ない）ものとして評価した。
耐汚染性は、指紋を付着させて、上記と同様に色彩色差計を用いて△Ｅを算
出し、ΔＥ値が１．５以下であれば効果がある（指紋跡が見えない）ものとし
て評価した。
耐疵付き性、耐汚染性について、その結果を表１に示す。
【００２１】
【表１】
2005131643.tif 000002
【００２２】
ステンレス鋼に直接バイブレーション研磨を施した比較例３に比べて圧延ロ
ール又は金型の窪みを反転させた実施例１〜２、比較例１〜２は相対的に優れ
た特性を示したが、面積率により良否が分かれた。突起が面積率で８％形成さ
れた比較例１の場合、耐汚染性はまずまずであったが耐疵付き性はよくなかっ
た。これは、凸部の面積が少なく平滑な部分が多いことにより疵がつきやすく
かつ目立ち易いことによるものと思われる。
【００２３】
また、突起が面積率で６２％形成された比較例２の場合では耐疵付き性はま
ずまずであったが耐汚染性が比較的良くなかった。これは、疵については平滑
部が少なくなることにより良好な特性が確保されるが、汚れについては、突起
間の間隔が狭くなってしまい、或る突起の汚れと隣接する突起の汚れとが連続
して見えてしまい、逆に汚れを見え易くしているものと考えられる。
【００２４】
意匠性については、肉眼での官能比較評価を行ったが、いずれもランダムな
研磨目がシャープに確認出来、優劣はつけられない出来栄えであった。
【００２５】
実施例３
２０段冷間圧延機の直径４３ｍｍのワークロールにバイブレーション研磨加
工を施して、ＳＵＳ３０４のＢＡ仕上げ、板厚０．７ｍｍのコイル材に冷間圧
延を行った。コイルの全長にわたってロールの研磨模様が明確に転写されてお
り、面積率４３％の、良好な意匠性を有するバイブレーション研磨相当品が得
られた。この製品について上記同様の疵および指紋を付与し、色彩色差計を用
いて色差を測定したところ、△Ｅはそれぞれ０．９、１．２で良好な結果が得
られた。
【００２６】
実施例４
２段の調質圧延機の直径５３５ｍｍのワークロールにバイブレーション研磨
加工を施して、ＳＵＳ３０４の２Ｂ仕上げ、板厚０．８ｍｍのコイル材に冷間
圧延を行った。やはりロールの研磨模様は明瞭に転写されており、通常のバイ
ブレーション研磨仕上げ製品と類似の面積率３８％の良好な製品が得られた。
当製品について上記同様の疵および指紋を付与し、色彩色差計を用いて色差を
測定したところ、△Ｅはそれぞれ１．１、１．３で良好な結果が得られた。